"オレフィン重合触媒であって、活性状態のハロゲン化マグネシウム1と、前記ハロゲン化マグネシウム1の上に担持され、1つのTi-ハロゲン化合物の結合を少なくとも有するチタン化合物2と、下記一般式[1]に示す1つ又は複数のケイ素エステル化合物から選ばれる内部電子供与体3とを含み、上記一般式[1]において、R1、R2、R3、R4は、同一又は異なり、R1、R2、R3、R4はC1~C20の単環、複数環又はヘテロ原子含有の環状官能基、又は、各種脂肪族鎖状官能基から選ばれ、又は、これらの何れか二つの置換基がスピロ環を形成してもよく、R1かR2中の1つとR3、R4とがかご型の環を形成してもよく、R1、R2のそれぞれは、同一又は異なり、ハロゲン、アルコキシ基、置換されたアルキル基、シクロアルキル基、アリール基、アラルキル基又はアルキルアリール基、アルケニル基、アルキニル基、アルキルアルケニル基、アルキルアルキニル基、縮合環、ヘテロ原子含有の環から選ばれ、又は、R1、R2が互いに環を形成してもよく、R3、R4は、同一又は異なり、アルコキシ基、置換されたアルキル基、シクロアルキル基、アリール基、アラルキル基又はアルキルアリール基、アルケニル基、アルキニル基、アルキルアルケニル基、アルキルアルキニル基、縮合環、ヘテロ原子含有の環から選ばれる前記チタン化合物の合計使用量は、Ti/Mgモル比で換算して1~200であり、前記内部電子供与体とマグネシウムとのモル比は、0.1~2であることを特徴とする、オレフィン重合触媒。前記ケイ素エステル化合物は、ジアシル基置換シラン、トリアシル基置換シラン又はテトラアシルシランから選ばれることを特徴とする、請求項1に記載のオレフィン重合触媒。前記ケイ素エステル化合物は、ジアセチル-2,3-エポキシ-プロポキシ-メチル-シラン、ジアセチル-2,3-エポキシ-プロポキシ-エテニル-シラン、トリアセチル-フラン-2-カルボニル-シラン、トリアセチル-チエニル-2-カルボニル-シラン、ジメチル-ジピリジン-2-アセチル-シラン、メチル-クロロ-ジピリジン-2-アセチル-シラン、ジクロロ-ジピリジン-2-アセチル-シラン、テトラアセチルシラン、ジアセチル-ジブチル-シラン、ジアセチル-t-ブトキシ-n-ブトキシ-シラン、ジアセチル-ジメチル-シラン、ジアセチル-メチル-エテニル-シラン、ジアセチル-メチル-プロペニル-シラン、ジメチル-ジプロピオニル-シラン、ジアセチル-ジエチル-シラン、ジアセチル-エチル-エテニル-シラン、ジエチル-ジプロピオニル-シラン、ジイソブタノイル-ジメチル-シラン、ジ-クロロアセチル-ジメチル-シラン、トリアセチル-メチル-シラン、ジアセチル-2-クロロ-エチル-メトキシ-シラン、ジアセチル-ブトキシ-メチル-シラン、ジアセチル-メチル-ペンタ-1-イニル-シラン、ジアセチル-t-ブトキシ-メチル-シラン、ジメチル-ジペンタノイル-シラン、ジアセチル-メチル-へキシ-1-イニル-シラン、ジアセチル-イソブトキシ-メチル-シラン、ジエチル-ジブタノイル-シラン、ジエチル-ジクロロアシル-シラン、ジアセチル-ジエトキシ-シラン、トリアセチル-エテニル-シラン、ジアセチル-エトキシ-2-クロロ-エチル-シラン、トリアセチル-イソプロピル-シラン、トリアセチル-アリル-シラン、1,1-ジアセチル-3,3,3-トリエチル-1-メチル-ジシラン、α-ジアセチル-メチル-シロキシ-イソブチロニトリル、ジアセチル-ジブトキシ-シラン、ジエチル-ジ2-ブロモ-プロピオニル-シラン、ジ-クロロアセチル-ジメチル-シラン、トリアセチル-イソブチル-シラン、1,1-ジアセチル-1,3,3,3-テトラエチル-ジシラン、ジアセチル-ジ-t‐ブトキシ-シラン、ジメチル-ビス3-トリメチルシラン-プロピオニル-シラン、トリイソブタノイル-メチル-シラン、ジメチル-ビストリフルオロアセチル-シラン、ジメチル-ビストリクロロアセチル-シラン、ジエチル-ビストリフルオロアセチル-シラン、ジエチル-ビストリクロロアセチル-シラン、トリフルオロアセチル-プロピル-シラン、テトラクロロアセチル-シラン、メチル-トリストリフルオロアセチル-シラン、エチル-トリストリフルオロアセチル-シラン、プロピル-トリストリフルオロアセチル-シラン、ペンチル-トリストリフルオロアセチル-シラン、メチル-トリスペンタフルオロプロピオニル-シラン、エチル-トリスペンタフルオロプロピオニル-シラン、プロピル-トリスペンタフルオロプロピオニル-シラン、ペンチル-トリスペンタフルオロプロピオニル-シラン、エチル-トリスヘプタフルオロブタノイル-シラン、プロピル-トリスヘプタフルオロブタノイル-シラン、アセトニル-トリアセチルシラン、ジイソプロポキシ-ジブタノイル-シラン、ジペントキシ-ジアセチル-シラン、ブロモメチル-トリアセチルシラン、ヨードメチル-トリアセチルシラン、ジイソプロポキシ-ビス3-イソプロポキシカルボニル-プロピオニル-シラン、クロロメチルトリアセチルシラン、ジメチル-ジイソブテノイル-オキシ-シラン、β,β,β-トリクロロ-t‐ブトキシ-トリアセチル-シラン、クロロメチル-メチルジアセチルシラン、ジベンゾイル-ジメチル-シラン、メチル-ヨードメチル-ジアセチルシラン、ジアクリロイル-ジメチル-シラン、トリアクリロイル-エチル-シラン、トリプロピオニル-エテニル-シラン、ジo-クロロベンゾイルジメチルシラン、メチル-エチニル-ジアセチルシラン、ジアセチル-メチル-3,3,3-トリフルオロ-プロピル-シラン、安息香酸ケイ酸無水物、[2,2’]スピロ-ビスベンゼン[1,3,2]ジオキシシラ]-4,4’-ジオン、1-[フェニルジプロピオニルシリル]アダマンタン、ジフェニルビストリフルオロアセチルシラン、フェニル-トリベンゾイル-シラン、ジアセチル-メチル-フェニル-シラン、メチル-フェニル-ジイソブテノイル-オキシ-シラン、ジアセチル-ジフェニル-シラン、トリアセチル-フェニル-シラン、2-アセチル-2-エチル-[1,2]オキシシラ-6-オン、ジアセチル-シクロペンタ-2,4-ジエン-メチル-シラン、ジアセチル-フェニル-エテニル-シラン、ジアセチル-フェニル-プロペニル-シラン、ジアセチル-4-クロロ-フェニル-エテニル-シラン、ジアセチル-4-アリル-フェニル-メチル-シラン、ジアセチル-4-t-ブチル-フェニル-メチル-シラン、ジアセチル-メチル-[1]ナフチル-シラン、ジエチル-ジベンゾイル-シラン、トリアセチル-シクロヘキシル-シラン、1,1-ジアセチル-3,3,3-トリエチル-1-フェニル-ジシリルエーテル、トリアセチル-2,4-ジクロロ-フェニル-シラン、シクロヘキシル-トリストリフルオロアセチル-シラン、トリストリフルオロアセチル-フェニル-シラン、4-メチル-安息香酸ケイ酸無水物、4-ヒドロキシ-安息香酸ケイ酸無水物、2-メチル-安息香酸ケイ酸無水物、ジメトキシジアセチルシラン、ジメトキシジブタノイルシラン、ジフェニル-ジ4-クロロ-ベンゾイルシラン、ジフェニル-ジ4-ブロモ-ベンゾイルシラン、ジフェニル-ジ4-ヒドロキシ-ベンゾイルシラン、1-アセチル-1,2-ジヒドロ-シラ-1-エン-アセテート、1-メチル-2,8,9-トリオキサ-5-アザ-1-シラ-ビシクロ[3,3,3]ウンデカン-3,7,10-トリオン、ジアセチルメチルチエニルシラン及び7-メチル-7-フェニル-6,8-ジオキシ-7-シラ-ベンゾシクロヘプテン-5,9-ジオンから選ばれることを特徴とする、請求項1に記載のオフレィン重合触媒。前記チタン化合物2は、ハロゲン化チタン又はハロゲン化チタンアルコラートから選ばれることを特徴とする、請求項1に記載のオレフィン重合触媒。前記チタン化合物2は、テトラクロロチタンから選ばれることを特徴とする、請求項1に記載のオレフィン重合触媒。前記活性状態のハロゲン化マグネシウム1の前駆体は、RMgX、MgR2、MgCl2mROH、MgOR2、XMgOR又はハロゲン化マグネシウムとチタンアルコラートとの混合物から選ばれ、式中、mは1~4であり、Xはハロゲン、RはC1~C20のアルキル基であることを特徴とする、請求項1に記載のオレフィン重合触媒。請求項1に記載のオレフィン重合触媒の製造方法であって、前記製造方法は、i反応温度が-40~0°C、反応時間が0.1~6時間であり、球状クロロ化マグネシウムアルコラートの粒子をテトラクロロチタン液体中に添加することと、ii前記反応温度を40~100°Cに徐々に昇温し、前記内部電子供与体3を添加し、0.5~3時間反応させることと、iii80~140°Cで前記チタン化合物2を添加し、0.5~3時間反応させ、濾過し、該ステップを1~3回繰り返してよいことと、iv洗浄、乾燥を行い、球状の固体の前記触媒を得ることと、を含み、前記球状マグネシウムクロロアルコラートと前記チタン化合物2とを複数回反応させ、少なくとも1回の処理温度は、-40~0°Cの範囲内にあり、もう一回の処理温度は、80~140°Cの範囲内にあり、前記チタン化合物2の総使用量は、Ti/Mgモル比で換算して1~200であり、前記内部電子供与体3とマグネシウムとのモル比は、0.1~2であることを特徴とする、オレフィン重合触媒の製造方法。前記触媒は、補助触媒と外部電子供与体と共に、オレフィン重合触媒反応に使用され、前記補助触媒は、アルキルアルミニウム化合物であり、一般式がAlRnX3-nであり、式中、Rは、炭素原子数が1~20のアルキル基、アラルキル基、アリール基、Xはハロゲン、nは0≦n≦3の整数であり、前記外部電子供与体は、一般式がRnSiOR14-nであるシロキサン化合物から選ばれ、式中、Rは、C1~C10のアルキル基、シクロアルキル基及びアリール基であり、R1は、1~4個の炭素原子を含むアルキル基であり、nは0≦n≦3の整数であり、前記チタンと前記補助触媒における前記アルミニウムとのモル比は、1:1~2000であり、前記外部供与電子体と前記触媒との比は、Si/Tiモル比で換算して1~100であることを特徴とする、請求項1に記載のオレフィン重合触媒の応用。補助触媒は、トリメチルアルミニウム、トリエチルアルミニウム、トリイソブチルアルミニウム、トリオクチルアルミニウム、水素化ジエチルアルミニウム、水素化ジイソブチルアルミニウム、クロロジエチルアルミニウム、クロロジイソブチルアルミニウム又はジクロロエチルアルミニウムであることを特徴とする、請求項1に記載のオレフィン重合触媒の応用。外部電子供与体は、フェニルトリメトキシシラン、フェニルトリエトキシシラン、ジフェニルジメトキシシラン、シクロヘキシルメチルジエトキシシラン、ジシクロペンチルジメトキシシランであることを特徴とする、請求項1に記載のオレフィン重合触媒の応用。実施例中で触媒を製造する操作は、いずれもSchlenk機器を使用して高純度の窒素雰囲気下で行われる。150mLのTiCl4を添加した、予め-25°Cに冷却された反応フラスコ中に、球状の担体5gを徐々に添加した。約4時間経過した後、80°Cに徐々に昇温し、5mmolの内部電子供与体であるジアセチル-ジメチルシランを添加し、該温度を30分間保持した。引き続き、130°Cに昇温し、2時間反応させ、温度を低下させた。その後、上層液体を取り出し、更に、125mLのTiCl4を添加し、130°Cまで昇温した。更に2時間反応させた。その後、上層液体を取り出し、洗浄液が清澄になるまで、80°Cでn-ヘキサンで6回洗浄した。得られた固体を真空乾燥させ、球状の触媒1.8gを得た。チタンの含有量は2.50であった。乾燥した250mLの三つ口反応フラスコを、十分に窒素で置換した後、プロピレンガスで十分に置換を行い、体系の圧力が1.1013×105Paより若干高くなるようにした。100mLのn-ヘプタンを添加し、50°C程度に加熱し、更に一定量のAlEt3を添加した。次に、一定量のジフェニルジメトキシシランを外部電子供与体として添加し、一定の温度で触媒を添加して、該温度を1時間保持した。その後、100mLの塩酸エタノール溶液塩酸の質量比は5で反応を終了させた。無水エタノールで重合体を洗浄し、真空乾燥させ、6.27gのポリプロピレンを得た。触媒活性は、6320gPP/gTihであった。沸騰したヘプタンで重合物を6時間抽出する方法で、立体規則性を測定したところ、立体規則性の実測値は、98.1であった。方法は実施例1と同様であるが、相違点として、内部電子供与体がフタル酸ジブチルであり、触媒のチタン含有量が3.01、プロピレン重合活性が3322gPP/gTih、立体規則性が93であった。方法は実施例1と同様であるが、相違点として、内部電子供与体がジアセチル-ジフェニルシランであり、触媒のチタン含有量が2.29、プロピレン重合活性が7586gPP/gTih、立体規則性が94.7であった。方法は実施例1と同様であるが、相違点として、内部電子供与体がジベンゾイル-ジメチルシラン、触媒のチタン含有量が2.47、プロピレン重合活性が9809gPP/gTih、立体規則性が98.9であった。方法は実施例1と同様であるが、相違点として、内部電子供与体がトリアセチルメチルシラン、触媒のチタン含有量が2.35、プロピレン重合活性が10072g重合体/gTih時間-1、立体規則性が98.7であった。方法は実施例1と同様であるが、相違点として、内部電子供与体がトリアセチルクロロシラン、触媒のチタン含有量が2.47、プロピレン重合活性が8543g重合体/gTih時間-1、立体規則性が98.3であった。方法は実施例1と同様であるが、相違点として、内部電子供与体がジベンゾイル-ジクロロシラン、触媒のチタン含有量が2.47、プロピレン重合活性が8791g重合体/gTih時間-1、立体規則性が98.5であった。"